본 발명은 고체산화물 연료전지의 음극에서의 수산화니켈의 형성을 지연시켜 장기 사용에도 음극의 열화를 방지하여 우수한 성능을 유지할 수 있는 전이금속 첨가된 고체산화물 연료전지용 음극 지지체의 제조방법, 이를 사용하여 제조된 고체산화물 연료전지용 음극 지지체 및 이를 포함하는 고체산화물 연료전지에 관한 것이다.
주어진 문장을 읽고 간략하게 요약해주세요.

문장: 
[ 발명의 명칭 ]
전이금속 첨가된 고체산화물 연료전지용 음극 지지체의 제조방법, 이를 사용하여 제조된 고체산화물 연료전지용 음극 지지체 및 이를 포함하는 고체산화물 연료전지 PREPARATION METHOD FOR ANODE SUPPORT WITH TRANSITION METAL INFILTRATION FOR SOLID OXIDE FUEL CELL, ANODE SUPPORT PREPARED THEREWITH AND SOLID OXIDE FUEL CELL COMPRISING THE SAME
[ 기술분야 ]
본 발명은 전이금속 첨가된 고체산화물 연료전지용 음극 지지체의 제조방법, 이를 사용하여 제조된 고체산화물 연료전지용 음극 지지체 및 이를 포함하는 고체산화물 연료전지에 관한 것으로, 보다 상세하게는 고체산화물 연료전지의 음극지지체에서의 수산화니켈의 형성을 지연시켜 장기 사용에도 음극지지체의 열화를 방지하여 우수한 성능을 유지할 수 있는 전이금속 첨가된 고체산화물 연료전지용 음극 지지체의 제조방법, 이를 사용하여 제조된 고체산화물 연료전지용 음극 지지체 및 이를 포함하는 고체산화물 연료전지에 관한 것이다.
[ 배경기술 ]
고체산화물 연료전지 (SOFC)는 화학 에너지를 전기 에너지로 효율적으로 변환시키는 장치이다. 에너지 물질은 수년 동안 실험실 크기 소규모에서 잘 수행되는 것으로 입증되었다. 그러나 이의 성분의 고비용 및 열화는 상업화에서 문제되는 주요한 2 개의 이슈이다. 이들 비용을 감소시키고 실제 응용시 이들의 수명을 증가시키기 위해 많은 연구가 이루어지고 있다.고체산화물 연료전지에 대한 종래의 음극 물질은 Ni-YSZ이다 (한국수소 및 신에너지학회 논문집(2011. 10), 제22권 제5호).그러나 고온에서 사용되는 경우 니켈 입자의 성장이 이루어지고 이는 삼상계면 (TPB)의 감소를 초래한다. 니켈 입자 성장은 2 개의 주요 인자, 즉 1) 니켈 입자의 소결 및 2) 응집 이후 가스상의 (Ni(OH)2)에서 니켈의 이동에 기인한다. Ni(OH)2 형성의 현상은 휘발성 화합물의 형성 및 증착과 관련된 다양한 화학적 및 물리적 프로세스로 기술된다. 다양한 다른 조사가 음극으로부터의 니켈 손실에 관하여 이루어졌고 이러한 손실은 휘발성 수산화니켈의 형성에 기인한다. 이들은 크고 작은 니켈 입자 크기의 변화를 관찰하였고, 이는 삼상계면에서의 감소를 초래하고 최종적으로 음극의 성능을 저하시킴을 알게 되었다. 즉 즉, 고체산화물 연료전지 (SOFC)의 음극 (Ni-YSZ)에서의 수산화니켈(Ni(OH)2)의 형태에서의 Ni의 증발은 음극 열화의 주요 이유 중 하나이다. 최근 음극 및 양극의 장기 성능 안정성에 대해 많은 연구가 이루어지고 있다. 최근 사용되는 애노드 물질은 Ni-YSZ이고, 이는 장기 안정성을 향상시키는 것이 고체산화물 연료전지를 상업적으로 사용하기 위해 중요하다. 고체산화물 연료전지의 음극 있어서, 장기 시험 과정에서 니켈 입자를 더 작게 유지하거나 삼상계면 밀도를 높게 유지하는 것이 연구자들에게 가장 중요한 관심사이다. 따라서, 장기 시험 과정에서 삼상계면 밀도를 더 높게 유지하기 위해서, 여러 연구에서 상이한 방법들이 제안되었다. 마찬가지로 장기 시험 과정에서 니켈 입자를 더 작게 유지시키기 위해 소결 억제제의 도입이 성공적인 기술인 것으로 입증되었다. 그러나, 장기 시험 과정에서 삼상계면 밀도를 더 높게 유지하기 위해서, 수산화니켈 형성의 지연시키는 방법에 대해서는 어떠한 연구도 이루어지지 않고 있다.
[ 발명의 개요 ]

[ 해결하려는 과제 ]
상술한 문제점을 해결하기 위하여, 본 발명자들은 고체산화물 연료전지 (SOFC)의 음극 (Ni-YSZ)에서의 수산화니켈(Ni(OH)2)의 형성을 지연시켜 장기간 사용에도 음극의 열화를 방지하여 고체산화물 연료전지의 성능을 향상시키기 위한 연구를 거듭하였고 본 발명을 완성하기에 이르렀다.본 발명의 목적은 고체산화물 연료전지의 음극에서의 수산화니켈의 형성을 지연시켜 장기 사용에도 음극의 열화를 방지하여 우수한 성능을 유지할 수 있는 전이금속 첨가된 고체산화물 연료전지용 음극 지지체의 제조방법, 이를 사용하여 제조된 고체산화물 연료전지용 음극 지지체 및 이를 포함하는 고체산화물 연료전지를 제공하기 위한 것이다.
[ 과제의 해결 수단 ]
상기 목적을 달성하기 위하여, 본 발명은 고체산화물 연료전지의 Ni-YSZ 음극지지체에 있어서, 상기 Ni-YSZ 음극지지체의 기능층의 기공에 침윤된 전이금속이 포함된 것을 특징으로 하는 전이금속 첨가된 고체산화물 연료전지용 음극 지지체를 제공한다.본 발명의 일 실시형태에 있어서, 상기 전이금속은 Co, Cr 및 Fe로 이루어진 군으로부터 선택된 것을 사용할 수 있다.또한, 본 발명은 Ni-YSZ 페이스트를 사용하여 YSZ 지지체 적용하여 고체산화물 연료전지용 음극 지지체를 준비하는 단계; 상기 음극 지지체를 가열하고 소결시키는 단계; 및 상기 음극 지지체를 Co, Cr 및 Fe로 이루어진 군으로부터 선택되는 전이금속의 전구체염 용액을 사용하여 침윤시키는 단계를 포함하는 전이금속 첨가된 고체산화물 연료전지용 음극 지지체의 제조방법을 제공한다.또한, 본 발명은 상술한 바에 따라 제조된 고체산화물 연료전지용 음극 지지체를 포함하는 고체산화물 연료전지를 제공한다.
[ 발명의 효과 ]
본 발명에 따른 전이금속 첨가된 고체산화물 연료전지용 음극 지지체의 제조방법, 이를 사용하여 제조된 고체산화물 연료전지용 음극 지지체 및 이를 포함하는 고체산화물 연료전지는 고체산화물 연료전지용 음극 지지체의 기능층의 기공에 전이금속을 침윤시켜 포함시킴으로써 수산화니켈의 형성을 지연시키고 이에 따른 니켈 입자 크기에서의 감소에 의해 장기간 사용에도 음극지지체의 열화를 지연시켜 상당한 시간 동안 수명을 증가시키고 장기 안정성을 향상시킬 수 있다.
[ 도면의 간단한 설명 ]
도 1은 시험예 1에서 제조한 음극지지체의 기능층이 코팅된 전해질 지지체의 개략도이다.도 2는 이미지 소프트웨어를 사용한 음극지지체의 기능층의 성분상 및 TPB 밀도를 결정하기 위한 세그멘테이션 프로세스의 결과를 나타낸 그래프이다.도 3은 실시예 1 내지 3의 전이금속 침윤된 음극지지체에 대한 XRD 패턴을 나타낸 그래프이다.도 4는 비교예 1과 실시예 1 내지 3의 시편에 대한 규격화된 면비 저항을 나타낸 그래프이다.도 5는 실시예 1 내지 3의 시편의 침윤된 전이금속 입자의 매우 미세한 분산 상태를 촬영하여 각각 도 5(a)~(c)에 나타낸 SEM 사진이다.도 6은 시험예 1에서 장기 시험 후의 비교예 1과 실시예 1 내지 3의 시편에 대해 촬영한 후방산란 이미지이다 (a) 비교예 1, b) 실시예 1, c) 실시예 2, d) 실시예 3).도 7은 시험예 3에서 비교예 1과 실시예 1 내지 3의 음극지지체에서의 입자 크기 분포를 촬영한 결과를 나타낸 그래프이다 (a) 비교예 1, b) 실시예 1, c) 실시예 2, d) 실시예 3).도 8은 시험예 4에서 비교예 1과 실시예 1 내지 3의 음극지지체에서의 삼상계면 (TPB) 밀도 변화 속도 및 규격화된 면비 저항 변화 속도의 관계를 나타낸 그래프이다.
[ 발명을 실시하기 위한 구체적인 내용 ]
이하 첨부된 도면을 참조하여 본 발명의 바람직한 실시 예를 상세하게 설명한다.  본 명세서 및 특허청구범위에 사용된 용어나 단어는 통상적이거나 사전적 의미로 한정되어 해석되지 아니하며, 본 발명의 기술적 사항에 부합하는 의미와 개념으로 해석되어야 한다.본 명세서에 기재된 실시 예와 도면은 본 발명의 바람직한 실시 예이며, 본 발명의 기술적 사상을 모두 대변하는 것이 아니므로, 본 출원 시점에서 이들을 대체할 수 있는 다양한 균등물과 변형예들이 있을 수 있다.본 발명에 따른 전이금속 첨가된 고체산화물 연료전지용 음극 지지체는 상기 Ni-YSZ 음극지지체의 기능층의 기공에 침윤된 전이금속이 포함된다.본 발명에서 상기 전이금속으로는 Co, Cr 및 Fe로 이루어진 군으로부터 선택된 것을 사용할 수 있고 Fe를 사용하는 것이 가장 바람직하다.수산화니켈과 비교되는 이의 대응되는 휘발성 수산화물의 형성을 위한 낮은 깁스 자유 에너지값 때문에 Fe, Cr 및 Co와 같은 전이금속은 니켈에 대해 희생양극(sacrificial anode)과 같은 역할을 한다.따라서, 이러한 전이금속 입자가 이의 수산화물을 형성하고 음극지지체로부터 증발되어 니켈에 대한 희생 입자로서 작용하여 수산화니켈 형성을억제할 수 있다. 수산화니켈을 형성하지 않으며 니켈 입자 성장뿐만 아니라 음극지지체로부터 이의 손실을 초래하여 장기 사용시 음극지지체의 열화를 초래하여 장기 사용시 성능이 저하될 수 있다.본 발명에 따른 전이금속 첨가된 고체산화물 연료전지용 음극 지지체의 제조방법을 하기에서 도면을 참조하여 구체적으로 설명한다.우선, Ni-YSZ 페이스트를 사용하여 YSZ 지지체 적용하여 고체산화물 연료전지용 음극 지지체를 준비한다.본 발명의 일 실시형태에 있어서, 상기 Ni-YSZ 페이스트는 60 중량% NiO 및 40 중량% YSZ를 함유하는 분말 혼합물을 에탄올로 볼밀링시킨 후 용제 및 바인더와 혼합하여 제조된 것을 사용할 수 있다.본 발명에서 상기 용제로는 α-테르피놀 등을 사용할 수 있고 상기 바인더로는 α-테르피놀 및 에틸 셀룰로오스의 혼합물을 사용할 수 있으나 이에 제한되는 것은 아니다.다음으로, 상기 음극 지지체를 가열하고 소결시킨다.본 발명의 일 실시형태에 있어서, 상기 음극 지지체를 가열하는 단계는 약 350℃ 에서 약 3 시간 동안 수행될 수 있고 상기 음극 지지체를 소결하는 단계는 약 1350℃ 에서 약 5 시간 동안 수행될 수 있다.다음으로, 상기 음극 지지체를 Co, Cr 및 Fe로 이루어진 군으로부터 선택되는 전이금속의 전구체염 용액을 사용하여 침윤시킨다.본 발명에서는 상기 준비된 다공성 Ni-YSZ 음극지지체의 기능층에 Co, Cr 및 Fe로 이루어진 군으로부터 선택되는 전이금속을 도입하기 위해 침윤법을 사용한다.본 발명에서는 침윤법을 사용함으로써 종래의 분말법에 비해 매우 저온에서 음극지지체에 상기 전이금속 입자를 도입시킬 수 있기 때문에, 고온에서 발생되는 반응은 회피될 수 있다.상기 Co, Cr 및 Fe로 이루어진 군으로부터 선택되는 전이금속의 전구체염 용액으로는 각각 Co(NO3)3.6H2O 0.5M 용액, Cr(NO3)3.9H2O 0.5M 용액 및 Fe(NO3)3.9H2O 0.5M 용액을 사용할 수 있으나, Co, Cr 및 Fe을 포함하는 다른 전구체염 용액을 사용할 수 있음은 물론이다.본 발명의 일 실시형태에 있어서, 다공성 Ni-YSZ 음극지지체의 기능층에 Co, Cr 및 Fe로 이루어진 군으로부터 선택되는 전이금속을 침윤시킨 다음 Triton X-100 등을 첨가하여 표면 장력을 감소시키고 습윤성을 향상시킬 수 있다.이후 상기 다공성 Ni-YSZ 음극지지체를 가열하여 과량을 물을 증발시키고, 추가로 예를 들어 350℃ 에서 약 2 시간 동안 가열하여 질산염을 분해시켜 최종적으로 고체산화물 연료전지용 Ni-YSZ 음극지지체를 제조한다.본 발명은 상술한 바에 따라 제조된 Ni-YSZ 음극지지체를 포함하는 고체산화물 연료전지를 제공한다. 이하, 본 발명의 이해를 돕기 위하여 바람직한 실시예를 제시하나, 하기 실시예는 본 발명을 예시하는 것일 뿐 본 발명의 범주 및 기술사상 범위 내에서 다양한 변경 및 수정이 가능함은 당업자에게 있어서 명백한 것이며, 이러한 변형 및 수정이 첨부된 특허청구범위에 속하는 것도 당연한 것이다.60 중량% NiO 및 40 중량% YSZ를 함유하는 분말 혼합물 (Fuel Cells Materials, USA)을 48 시간 동안 에탄올로 볼밀링시켰다. 건조 및 체질 후, 분말을 용제 (α-테르피놀) 및 바인더 (α-테르피놀 및 에틸 셀룰로오스의 혼합물)와 혼합하여 음극지지체의 기능층 페이스트 (53% 고형분)를 제조하였다. 상기 페이스트를 YSZ 지지체에 이후 대칭적으로 스크린 프린팅하였고 후속하여 공기 중에서 각각 350℃ 에서 3 시간 및 1350℃ 에서 5 시간 동안 각각 가열하고 소결하였다. 소결된 음극지지체의 기능층의 유효 면적은 1 cm2 이였고 15~25  두께였다. 소결 후, 음극지지체의 기능층을 전구체염 Cr(NO3)3.9H2O의 0.5M 용액을 사용하여 침윤시켰다. Triton X-100 0.3 g을 상기 용액에 첨가하여 이의 표면 장력을 감소시키고 습윤성을 향상시켰다. 0.1atm의 진공 압력을 가하여 음극지지체의 기능층의 기공에 용액을 침윤시켰다. 상기 시편을 이후 110℃ 에서 가열하여 과량의 물을 증발시켰다. 5개의 연속 침윤 단계를 수행하여 미세구조를 통해 입자의 미세 분포를 이루었다.  질산염의 분해를 2 시간 동안 350℃ 에서 수행하여 고체산화물 연료전지의 음극 지지체를 제조하였다.음극지지체의 기능층에 전구체염 Co(NO3)3.6H2O의 0.5M 용액을 침윤시키는 것을 제외하고 실시예 1과 동일하게 수행하여 고체산화물 연료전지의 음극 지지체를 제조하였다.음극지지체의 기능층에 전구체염 Fe(NO3)3.9H2O의 0.5M 용액을 침윤시키는 것을 제외하고 실시예 1과 동일하게 수행하여 고체산화물 연료전지의 음극 지지체를 제조하였다.[비교예 1]60 중량% NiO 및 40 중량% YSZ를 함유하는 분말 혼합물 (Fuel Cells Materials, USA)을 48 시간 동안 에탄올로 볼밀링시켰다. 건조 및 체질 후, 분말을 용제 (α-테르피놀) 및 바인더 (α-테르피놀 및 에틸 셀룰로오스의 혼합물)와 혼합하여 음극지지체의 기능층 페이스트 (53% 고형분)를 제조하였다. 상기 페이스트를 YSZ 지지체에 이후 대칭적으로 스크린 프린팅하였고 후속하여 공기 중에서 각각 350℃ 에서 3 시간 및 1350℃ 에서 5 시간 동안 각각 가열하고 소결하여 고체산화물 연료전지의 음극 지지체를 제조하였다.시험예 1: 미세구조 분석실시예 1 내지 3 및 비교예 1의 시편을 X-선 회절법 (XRD), 주사전자현미경 (SEM) 및 에너지 분산형 X-레이 분광법 (EDS)로 분석하였다. 장기 시험 전과 후에 X-선 회절계를 사용하여 XRD 분석을 수행하였다. 회절계에서 사용되는 Cu 타겟에 대한 전압 및 전류값은 각각 40 kV 및 100 mA이었다. 결정 구조를 10 내지 80 회의 연속 주사로 조사하였다.  국제회절데이터센터 (JCPDS) 데이터베이스를 사용하여 상의 결정계를 분석하였다.장기 시험 전과 후의 음극지지체의 기능층(Anode Functional Layer; 이하 AFL)의 미세구조 및 음극지지체의 기능층에 침윤된 입자의 중량%를 측정하기 위해, 상기 시편을 중합 수지의 단면에 고정시켰다. 이후 SiC 페이퍼로 연마하고 다이아몬드 현탁액으로 폴리싱하여 미세구조에 대한 거울-유사 표면을 얻었다. 미세구조 및 화학 조성을 후방산란 전자검출기 및 EDS 분석기가 장착된 고해상도 이차 전자 현미경 (Magellan 400, USA)으로 관찰하였다.장기 노출 과정에서 음극지지체의 기능층의 전기화학 성능을 조사하기 위해, 셀의 면비저항(Area-Specific Resistance; ASR)을 4개-와이어 저항 측정법을 사용하여 측정하였다. 금속 메쉬(Crofer mesh) 및 니켈 와이어를 전류 집전체로 사용하였고 접착 세라믹 밀봉제(Aremco Products, USA)로 활성 영역을 부착시켰다. 전류 집전체 및 전극 사이의 접촉 저항을 비액체 Pt 페이스트를 적용함으로써 감소시켰다. 절연 미카 페이퍼를 Pt 메쉬에 접착시키고 전류 집전체와 활성 전극 사이의 양호한 접촉이 측정 과정 동안 유지될 수 있었다. 셀의 개략도를 도 1에 나타내었다. 노에 장입되기 바로 직전에 12% 수증기로 가습한 25vol% H2, 75vol% N2 가스 혼합물에서 1000℃ 에서 측정하였다. 가스뿐만 아니라 수증기를 실온 내지 1000℃ 로 공급하였고 이후 실온으로 감소시켰다. 장기 성능 시험 과정에서의 면비 저항의 변화를 데이터 수집 장치(Agilent 34970A, USA)로 측정하였다.미세구조의 정량화 분석을 Image-Pro Plus 6 소프트웨어 (Media Cybernetics, USA)를 사용하여 수행하였다. 소프트웨어 패키지에서의 "spatial calibration feature"를 사용하여 보정한 후,  성분상을 세그멘테이션 프로세스에 의해 분리하였다. 세그멘테이션 프로세스(segmentation process)를 사용하여, 본 발명자들은 도 2에 입증된 0 내지 255 사이의 그레이값으로 AFL의 성분상 (즉, Ni, YSZ 및 기공)을 구분할 수 있다. 기공은 5-50의 그레이값을 나타내었다. 기공에 대조적으로, Ni 및 YSZ의 그레이값은 거의 유사하였고, 이는 Ni 및 YSZ의 후방산란 계수(backscattered coefficient)가 거의 동일하기 때문이다. 따라서 일반 SEM 이미지로부터 Ni 및 YSZ 입자를 구분하는 것을 불가능하였다. 따라서, EDS 맵핑(EDS mapping)을 사용하였고 이들 입자를 확인하고 분리하고 이후 추가 계산을 수행하였다. 또한 이미지 프로세싱 소프트웨어(image processing software)로 이의 색상(그레이값)에 기초하여 상을 구분할 수 있었다. 따라서, 신뢰성 있는 결과를 얻기 위해,  Ni 및 YSZ 입자에서의 2 개의 상이한 색상을 칠할 것이 요구되었다. 이러한 프로세스 이후 EDS 맵핑 패턴을 수행하여 Ni 및 YSZ가 115~145 및 240~255의 상이한 그레이값을 갖게 되었다. 보정 및 세그멘테이션 후, 니켈 입자의 입자 크기 분포 및 삼상계면 (TPB) 밀도를 계산하였다.결과(1) XRD 패턴실시예 1 내지 3의 전이금속 침윤된 음극지지체에 대한 XRD 패턴을 도 3에 나타내었다. 모든 패턴은 단지 2 개의 상, 즉 니켈 (PDF #78-0643) 및 지르코니아 (PDF #72-2288)로 구성되었다. 전이금속 입자를 음극에 첨가시킨 후 첨가된 금속 및 Ni-YSZ 사이에서 어떠한 반응도 일어나지 않고 서로 혼용될 수 있다는 것을 의미하는 어떠한 추가적인 피크를 나타내지 않았다.(2) 면비 저항 변화 속도에 대한 침윤된 입자의 효과 본 발명에서의 셀은 전해질 지지체 상에서의 대칭형 음극 물질이다. 따라서, 총 면비 저항값은  음극지지체의 기능층의 내부 저항, 전극 및 집전체 사이의 접촉 저항 및 내부 와이어 저항과 같은 다양한 저항의 합으로 기술될 수 있다. 전이금속 입자 첨가에 따른 면비 저항 변화 속도를 측정하였다. 본 발명에서 면비 저항의 순시값 대 이의 초기값의 비율을  "규격화된 면비 저항" 파라미터로 정의하였다.  상기 파라미터는 초기값을 1로 설정하였고 이후 장기 시험 후 총 해당하는 변화를 측정하였다.비교예 1과 실시예 1 내지 3에 대한 규격화된 면비 저항 그래프를 도 4에 나타내었다. 도 4의 그래프는 전이금속 첨가의 영향 및 음극의 장기 성능에 대한 습도의 영향을 분명하게 나타내었다. 습도의 값을 시편의 장기 노출 과정에서 12%로 고정하였다. 전이금속 침윤된 음극지지체는 250 시간 후 더 낮은 값의 면비 저항을 나타냄으로써 비교예 1의 Ni-YSZ 음극지지체에 비해 더 나은 장기 성능을 나타내었다. 그러나 비교예 1의 Ni-YSZ 음극지지체를 포함하는 모든 음극은 동일한 종류의 거동, 즉 초기 단계 과정에서 면비 저항에 있어서의 매우 빠른 증가를 나타냈으나 더 장기간에서 느린 증가와 상대적으로 안정적인 거동을 나타냈었다.총 면비 저항 변화 속도는 시험의 총 시간으로 구분되는 최종 및 초기 규격화 면비 저항값 사이의 차이로써 계산되었다. 표 1에서는 비교예 1 및 실시예 1 내지 3의 음극지지체에 대한 면비 저항값에서의 변화를 비교하였다. 상기 표로부터, 전이금속 입자가 침윤된 실시예 1 내지 3의 음극지지체는 비교예 1의 음극지지체와 비교하여 상대적으로 더 나은 성능을 나타내었다. 0.5M Fe(NO3)3.9H2O 침윤된 실시예 3의 음극지지체는 1000℃ 에서 0.00633/h의 면비 저항 증가 속도를 나타내었고, 이는 시험된 모든 침윤된 음극지지체 중 가장 낮았다. 마찬가지로, 비교예 1의 음극지지체는 특정 작동 조건에서 0.03123/h의 면비 저항 변화 속도의 가장 높은 값을 나타내었다.이미지 분석은 275℃ 시간 동안 1000℃ 에서 장기 시험 후 입도 분포가 더 큰 값으로 이동하는 한편 삼상계면 (TPB) 밀도가 감소되는 것을 나타내었다. 연료에의 습기의 도입은 더 낮은 삼상계면 (TPB) 밀도를 초래하는 더 큰 입자의 형성을 초래하였다. 그러나, 전이금속 입자의 도입은 Ni-YSZ 음극의 장기 성능 안정성을 상당하게 향상시켰다. 금속은 수산화물을 형성하고 음극지지체로부터 증발되어 수산화니켈 형성을 저지하였다. 이러한 증발 거동은 EDS 분석 결과로부터 분명하였고, 이는 또한 장기 시험 후 금속 농도의 양에서의 상당한 감소를 나타내었다. 증발-응축 메커니즘에 의해, 금속들은 니켈 입자 성장을 상당한 수준으로 지연시켰고 장기 작동 과정에서 삼상계면 (TPB) 밀도를 더 높게 유지시켰다. 삼상계면 (TPB) 길이 또는 밀도의 더 높은 값은 면비 저항 크기에서의 감소를 초래하는 더 많은 반응 구간을 제공하였다.(3) 미세구조 분석 결과수산화니켈의 형성을 저지하기 위해, 본 발명에서는 해당하는 수산화물에 대한 깁스 자유 에너지값 중 더 낮은 값을 갖는 상이한 전이금속을 AFL에 침윤시켰다. 이차 전자 이미지로 도 5(a)~(c)에 도시된 침윤된 전이금속 입자의 매우 미세한 분산을 확인하였다. 이러한 이미지는 또한 어떠한 새로운 상이 전이금속 입자의 첨가에 의해 형성되지 않음을 나타낸다. 이러한 결과는 또한 XRD 분석을 사용하여 확인하였다.그러나 이차 전자 이미지는 Ni 및 YSZ 입자 사이의 구분이 어렵기 때문에 이미지 분석을 위해 사용할 수 없다. 그러나, EDS 맵핑을 사용하는 후방산란 이미지에서, Ni 및 YSZ 입자를 구분할 수 있다. 이미지 분석 소프트웨어는 이후 Ni 입자 직경, 이의 면적 및 이와 관련된 파라미터를 계산하기 위해 사용되었다. 장기 시험 전과 후의 후방산란 이미지는 동일한 형태, 즉 Ni 및 YSZ의 단지 2 개의 상을 가졌다. 유일한 차이는 입자 크기에서의 변화였다. 따라서, 12% 습도 연료로 1000℃ 에서 장기 시험 후의 후방산란 이미지를 도 6 (a)~(d)에 나타내었다. EDS 맵핑으로부터, 표면에의 스크래치를 갖는 입자는 니켈의 것이었다. 이러한 스크래치는 연마 과정 및 이후 다이아몬드 페이스트에 의한 폴리싱에 의해 이의 표면에 형성된 것이었다. 따라서, 이러한 2 개의 입자를 분리하고 이후 이미지 분석 소프트웨어를 사용하여 추가 계산을 수행하였다.시험예 2: EDS 분석EDS 분석을 장기 시험 전과 후 시편에 대해 수행하여 그 결과를 표 2에 나타내었다. 표 2의 데이터에서 수분 없이 14 시간 동안 700℃ 에서 환원 후 (장기 시험 후), 전이금속 입자의 양이 높았다. 습한 환경에서의 1000℃ 에서의 장기 시험 후, 이러한 양은 상당하게 감소되었다. 이러한 결과는 본 발명의 효과를 입증한다. 침윤된 전이금속 입자는 희생 입자로써의 이의 거동을 입증하였다. 수산화니켈 형성과 비교하여 이의 해당하는 수산화물 형성에 대한 깁스 자유 에너지 변화의 더 낮은 값으로 인해, 이들은 수산화니켈의 형성을 지연시켰다. 이는 순차적으로 니켈 입자 성장의 감소, 향상된 삼상계면 (TPB) 길이 및 면비 저항 변화 속도의 더 낮은 크기에 일조하였다.시험예 3: 입자 크기 분포Image-Pro Plus 6 소프트웨어를 음극지지체에서의 입자 크기 분포를 계산하는데 사용하였고 그 결과를 도 7(a)~(d)에 나타내었고 이는 장기 작동 전과 후에서의 입자의 수 및 이의 크기를 비교하고 있다. 도 7로부터 12% 습도로 1000℃ 에서의 장기 작동 후 입자 크기 분포가 더 높은 값으로 이동하였다. 그러나, 침윤된 음극지지체에 대해 입자 크기 분포에서의 변화는 비교예 1의 음극지지체와 비교하여 더 낮은 값을 나타내었다. 따라서, 침윤된 입자가 이의 수산화물을 형성하고, 수산화니켈 증발 및 이후 다른 부위에서의 증착에 의해 니켈 입자의 성장을 방해한 것을 알 수 있다. 시험예 4: 삼상계면 (TPB) 및 면비 저항 변화 속도 비교Image-Pro Plus 6 소프트웨어를 장기 시험 전화 후 시편의 삼상계면 (TPB) 밀도를 계산하기 위해 사용하였다. 장기 작동 후 더 큰 값으로의 입자 성장이 이동되기 때문에 삼상계면 (TPB) 밀도가 감소되었다. 삼상계면 (TPB) 밀도 변화 속도를 총 시험 시간으로 삼상계면 (TPB) 밀도를 나눔으로써 계산하였다. 이러한 값을 이후 면비 저항 변화 속도와 비교하였고, 이러한 결과를 표 3 및 도 8에 나타내었다. 도 8로부터, 2개의 변수 (삼상계면 (TPB) 밀도 변화 속도 및 면비 저항 변화 속도) 사이의 관계가 선형적이고, 즉 상이한 시편에 대해 삼상계면 (TPB) 밀도 변화 속도에서의 증가가 면비 저항 증가 속도를 초래한다는 것을 보여준다. 실시예 3의 Fe 침윤된 시편은 면비 저항 및 삼상계면 (TPB) 밀도 변화 속도의 가장 낮은 크기를 나타내고, 제 2의 최적 옵션은 Co 침윤된 음극이고, 그 다음으로 Cr 침윤된 음극이고, 한편 비교예 1의 시편은 이러한 두 개의 변수의 가장 높은 값을 나타내어 최하의 성능을 나타내었다. 이러한 거동은 수산화물 형성의 기초하여 정의된다. 전이금속 입자의 도입은 수산화니켈과 관련된 증발-응축 메커니즘에 의해 니켈 입자 성장을 저지한다. 이는 순차적으로 입자 성장을 감소시키고 이는 전이금속 침윤된 음극지지체에 대해 삼상계면 (TPB) 밀도를 향상시키고 면비 저항 변화 속도를 낮춘다는 것을 알 수 있다.상기 시험예 1 및 4의 결과를 참조하면, 비교예 1의 Ni-YSZ 및 Co, Cr 및 Fe 침윤된 실시예 1 내지 3의 음극지지체에서 장기 시험 후 이의 본래의 함량과 비교하여 침윤된 입자의 함량이 감소하는 것을 알 수 있다. 이러한 감소는 전이금속 수산화물의 형성에 기여한다. 이러한 전이금속 수산화물은 수산화니켈의 형성을 저지하고 니켈 입자 크기에서의 감소에 의해 장기 안정성을 상당하게 향상시켰다. 따라서, 전이금속 침윤된 시편에 대해, 니켈의 입자 크기에서의 감소 및 이에 따른 삼상계면 (TPB) 밀도 변화 속도에서의 향상이 관찰되었다. 면비 저항 및 삼상계면 (TPB) 밀도 변화 속도를 비교하여, 이 둘 변수가 선형 관계를 나타내었다. 가장 낮은 면비 저항 변화 속도는 가장 낮은 삼상계면 (TPB) 변화 속도를 나타내었다. 마찬가지로 면비 저항 변화 속도에서 가장 낮은 성능을 나타내는 비교예 1의 음극지지체는 가장 높은 삼상계면 (TPB) 밀도 변화 속도를 나타내었다. 일반 고체산화물 연료전지(SOFC)의 작동 조건 과정에서 침윤된 전이금속 입자는 낮은 습도 환경에서 장기간 동안 음극지지체에 보유되고, 이는 수분의 더 낮은 양으로 인해 덜 반응하기 때문이다. 따라서, 침윤된 전이금속 입자는 음극지지체로부터 완전하게 증발되기 전에 상당한 시간 동안 셀 수명을 증가시킬 수 있음을 알 수 있다.이상의 설명은 본 발명의 기술 사상을 예시적으로 설명한 것에 불과한 것으로서, 본 발명이 속하는 기술 분야에서 통상의 지식을 가진 자라면 본 발명의 본질적인 특성에서 벗어나지 않는 범위에서 다양한 수정 및 변형이 가능할 것이다. 따라서, 본 발명에 개시된 실시예들은 본 발명의 기술 사상을 한정하기 위한 것이 아니라 설명하기 위한 것이고, 이러한 실시예에 의하여 본 발명의 기술 사상의 범위가 한정되는 것은 아니다. 본 발명의 보호 범위는 아래의 청구범위에 의하여 해석되어야 하며, 그와 동등한 범위 내에 있는 모든 기술 사상은 본 발명의 권리범위에 포함되는 것으로 해석되어야 할 것이다.